(57)【要約】【課題】注入口の最小幅が３ｍｍ以下の注型に用いた場合に、含浸性と難燃性とを高水準で両立させることができるフィルムコンデンサ注型用の樹脂組成物を提供すること。【解決手段】注入口の最小幅が３ｍｍ以下の注型に用いられる、フィルムコンデンサ注型用の樹脂組成物であって、熱硬化性成分と、難燃剤と、を含有し、上記難燃剤がホスファゼン化合物を含む、フィルムコンデンサ注型用の樹脂組成物。【選択図】図１
2019083251.tif 000002
【特許請求の範囲】
【請求項１】
注入口の最小幅が３ｍｍ以下の注型に用いられる、フィルムコンデンサ注型用の樹脂組成物であって、
熱硬化性成分と、難燃剤と、を含有し、
前記難燃剤がホスファゼン化合物を含む、フィルムコンデンサ注型用の樹脂組成物。
【請求項２】
前記ホスファゼン化合物の含有量が、樹脂組成物の全質量を基準として、１．０〜２０．０質量％である、請求項１に記載の樹脂組成物。
【請求項３】
前記熱硬化性成分及び前記難燃剤の全質量を基準としたリンの含有量が１．０〜５．０質量％である、請求項１又は２に記載の樹脂組成物。
【請求項４】
前記ホスファゼン化合物が、シクロホスファゼン化合物を含む、請求項１〜３のいずれか一項に記載の樹脂組成物。
【請求項５】
フィラーを更に含有する、請求項１〜４のいずれか一項に記載の樹脂組成物。
【請求項６】
前記フィラーが、平均粒径３０μｍ以下の無機フィラーを含む、請求項５に記載の樹脂組成物。
【請求項７】
前記フィラーの含有量が、樹脂組成物の全質量を基準として、３０〜８０質量％である、５又は６に記載の樹脂組成物。
【請求項８】
Ｂ型粘度計を用いて４０℃、６０ｒｐｍの条件で測定した場合の粘度が８．０Ｐａ・ｓ以下である、請求項１〜７のいずれか一項に記載の樹脂組成物。
【請求項９】
フィルムコンデンサ素子と、前記フィルムコンデンサ素子を封止する封止部と、を備え、
前記封止部が、請求項１〜７のいずれか一項に記載の樹脂組成物又はその硬化物を含む、フィルムコンデンサ。
【請求項１０】
請求項１〜７のいずれか一項に記載の樹脂組成物を最小幅が３ｍｍ以下の注入口を有する空間に注入し、フィルムコンデンサ素子を封止する前記樹脂組成物又はその硬化物を含む封止部を備えたフィルムコンデンサを得る、フィルムコンデンサの製造方法。
【発明の詳細な説明】
【技術分野】
【０００１】
本発明は、樹脂組成物、フィルムコンデンサ及びその製造方法に関する。
【背景技術】
【０００２】
フィルムコンデンサ等の電子部品は、例えば、太陽電池、産業機器、電気自動車等における電力変換装置（パワーコンディショナ）に用いられている。電子部品として用いられる成形体は、例えば、素子と、素子を封止する封止部とを備えている。例えば、フィルムコンデンサは、フィルムコンデンサ素子と、フィルムコンデンサ素子を封止する封止部とを備えており、フィルムコンデンサ素子を収容する空間を有する型部材の上記空間内にフィルムコンデンサ素子を配置した後に上記空間に封止材を供給して封止部を形成することにより得ることができる（例えば、下記特許文献１参照）。封止部としては、樹脂材料を含む硬化性の樹脂組成物の硬化物を用いることができる。
【０００３】
フィルムコンデンサの封止部を形成する樹脂組成物に要求される特性としては、上記型部材にフィルムコンデンサ素子を配置した後の空間に樹脂組成物を隙間なく含浸できる含浸性、及び、難燃性が挙げられる。封止部の難燃性を高めるために、樹脂組成物への難燃剤の添加が検討されている。樹脂組成物に添加する難燃剤としては、ハロゲン系難燃剤、赤リン系難燃剤、金属水酸化物等の難燃剤が検討されている（例えば、下記特許文献２参照）。
【先行技術文献】
【特許文献】
【０００４】
【特許文献１】特開平７−１６１５７８号公報
【特許文献２】特開２００４−２６９８５２号公報
【発明の概要】
【発明が解決しようとする課題】
【０００５】
近年、フィルムコンデンサの小型化が進んでおり、上述した難燃剤を用いた従来の樹脂組成物では、フィルムコンデンサの微細な隙間への含浸性と難燃性とを高水準で両立させることが困難であった。特に、フィルムコンデンサにおいて、注入口の最小幅が３ｍｍ以下の注型に従来の樹脂組成物を用いた場合、注型する空間内に樹脂組成物が充分に含浸せず、封止部とフィルムコンデンサ素子又は型部材との間に空隙が生じやすい。封止部とフィルムコンデンサ素子又は型部材との間に空隙があると、耐水性及び耐クラック性等の特性が低下しやすい。
【０００６】
本発明は、上記従来技術の有する課題に鑑みてなされたものであり、注入口の最小幅が３ｍｍ以下の注型に用いた場合に、含浸性と難燃性とを高水準で両立させることができるフィルムコンデンサ注型用の樹脂組成物、それを用いたフィルムコンデンサ及びその製造方法を提供することを目的とする。
【課題を解決するための手段】
【０００７】
上記目的を達成するために、本発明は、注入口の最小幅が３ｍｍ以下の注型に用いられる、フィルムコンデンサ注型用の樹脂組成物であって、熱硬化性成分と、難燃剤と、を含有し、上記難燃剤がホスファゼン化合物を含む、フィルムコンデンサ注型用の樹脂組成物を提供する。
【０００８】
本発明者らは、注入口の最小幅が３ｍｍ以下の注型に用いるための樹脂組成物において、含浸性と難燃性とを両立できる最適な組成について鋭意研究した結果、難燃剤として赤リン系難燃剤、金属水酸化物等を用いた場合には樹脂組成物の粘度が上昇し且つ含浸性が低下するのに対し、ホスファゼン化合物を用いた場合には樹脂組成物の粘度が低下し且つ含浸性が向上し、最小幅３ｍｍ以下の注型に適した物性を樹脂組成物に付与できることを見出した。更に、ホスファゼン化合物は、物性への悪影響が少なく且つ充分なリン含有量を有しているため、物性低下を招くことなく優れた難燃性を樹脂組成物及びその硬化物に付与でき、フィルムコンデンサの封止部を形成する材料として好適であることを見出した。すなわち、かかるホスファゼン化合物と熱硬化性成分とを含有するフィルムコンデンサ注型用の樹脂組成物によれば、注入口の最小幅が３ｍｍ以下の注型に用いた場合に、含浸性と難燃性とを高水準で両立させることができる。また、上記樹脂組成物によれば、ホスファゼン化合物を用いることにより、吸水率の低い封止部を形成することができる。更に、上記樹脂組成物は含浸性に優れるため、注型作業性を向上させることができる。
【０００９】
上記樹脂組成物において、上記ホスファゼン化合物の含有量は、樹脂組成物の全質量を基準として、１．０〜２０．０質量％であることが好ましい。なお、本明細書において、樹脂組成物の全質量とは、樹脂組成物が有機溶剤等の溶剤を含む場合、溶剤を除く樹脂組成物の全質量を意味する。
【００１０】
上記樹脂組成物において、上記熱硬化性成分（熱硬化性樹脂及び硬化剤）及び上記難燃剤の全質量を基準としたリンの含有量は、１．０〜５．０質量％であることが好ましい。
【００１１】
上記樹脂組成物において、上記ホスファゼン化合物は、シクロホスファゼン化合物を含むことが好ましい。
【００１２】
上記樹脂組成物は、フィラーを更に含有することが好ましい。上記フィラーは、平均粒径３０μｍ以下の無機フィラーを含むことが好ましい。また、上記フィラーの含有量は、樹脂組成物の全質量（溶剤を除く）を基準として、３０〜８０質量％であることが好ましい。
【００１３】
上記樹脂組成物は、Ｂ型粘度計を用いて４０℃、６０ｒｐｍの条件で測定した場合の粘度が８．０Ｐａ・ｓ以下であることが好ましい。
【００１４】
本発明はまた、フィルムコンデンサ素子と、上記フィルムコンデンサ素子を封止する封止部と、を備え、上記封止部が、上記本発明の樹脂組成物又はその硬化物を含む、フィルムコンデンサを提供する。
【００１５】
本発明はまた、上記本発明の樹脂組成物を最小幅が３ｍｍ以下の注入口を有する空間に注入し、フィルムコンデンサ素子を封止する上記樹脂組成物又はその硬化物を含む封止部を備えたフィルムコンデンサを得る、フィルムコンデンサの製造方法を提供する。
【発明の効果】
【００１６】
本発明によれば、注入口の最小幅が３ｍｍ以下の注型に用いた場合に、含浸性と難燃性とを高水準で両立させることができるフィルムコンデンサ注型用の樹脂組成物、それを用いたフィルムコンデンサ及びその製造方法を提供することができる。
【図面の簡単な説明】
【００１７】
【図１】図１は、本発明の一実施形態に係るフィルムコンデンサを示す斜視図である。
【図２】図２は、本発明の一実施形態に係るフィルムコンデンサを示す端面図である。
【図３】図３は、本発明の一実施形態に係るフィルムコンデンサの製造方法を示す斜視図である。
【発明を実施するための形態】
【００１８】
以下、本発明を実施するための形態について詳細に説明する。但し、本発明は以下の実施形態に限定されるものではない。
【００１９】
本明細書において、「〜」を用いて示された数値範囲は、「〜」の前後に記載される数値をそれぞれ最小値及び最大値として含む範囲を示す。本明細書に段階的に記載されている数値範囲において、ある段階の数値範囲の上限値又は下限値は、他の段階の数値範囲の上限値又は下限値と任意に組み合わせることができる。本明細書に記載されている数値範囲において、その数値範囲の上限値又は下限値は、実施例に示されている値に置き換えてもよい。「Ａ又はＢ」とは、Ａ及びＢのどちらか一方を含んでいればよく、両方とも含んでいてもよい。本明細書に例示する材料は、特に断らない限り、１種を単独で又は２種以上を組み合わせて用いることができる。本明細書において、組成物中の各成分の含有量は、組成物中に各成分に該当する物質が複数存在する場合、特に断らない限り、組成物中に存在する当該複数の物質の合計量を意味する。
【００２０】
＜樹脂組成物＞
本実施形態に係る樹脂組成物は、フィルムコンデンサ注型用の樹脂組成物であり、特に、注入口の最小幅が３ｍｍ以下の注型に用いられる樹脂組成物である。本実施形態に係る樹脂組成物を、最小幅が３ｍｍ以下の注入口を有する空間に注入し、フィルムコンデンサルムコンデンサを得ることができる。
【００２１】
本実施形態に係る樹脂組成物は、硬化性成分と、ホスファゼン化合物を含む難燃剤と、を含有する。本実施形態に係る樹脂組成物によれば、注入口の最小幅が３ｍｍ以下の注型に用いた場合に、含浸性と難燃性とを高水準で両立させることができる。以下、樹脂組成物を構成する各成分について説明する。
【００２２】
（硬化性成分）
硬化性成分は、例えば、硬化性樹脂及び硬化剤を含むことができる。硬化剤を用いることなく硬化性樹脂が硬化可能である場合には、硬化剤を用いなくてもよい。
【００２３】
硬化性成分としては、熱硬化性成分又は光硬化性成分を用いることが可能であり、硬化性樹脂としては、熱硬化性樹脂又は光硬化性樹脂を用いることができる。硬化性成分としては、硬化性に優れる観点から、熱硬化性成分が好ましい。熱硬化性樹脂としては、エポキシ樹脂、尿素樹脂、メラミン樹脂、ポリエステル、シリコーン樹脂、ポリウレタン等が挙げられる。光硬化性樹脂としては、アクリル樹脂、メタクリル樹脂等が挙げられる。硬化性成分は、硬化物の透湿性が低く、硬化物により素子を封止した際に素子の劣化を防ぎやすい観点から、エポキシ樹脂を含むことが好ましい。
【００２４】
エポキシ樹脂としては、１分子中に２個以上のグリシジル基を有する樹脂を用いることができる。エポキシ樹脂としては、ビスフェノールＡ型エポキシ樹脂、ビスフェノールＡＰ型エポキシ樹脂、ビスフェノールＡＦ型エポキシ樹脂、ビスフェノールＢ型エポキシ樹脂、ビスフェノールＢＰ型エポキシ樹脂、ビスフェノールＣ型エポキシ樹脂、ビスフェノールＥ型エポキシ樹脂、ビスフェノールＦ型エポキシ樹脂、ビスフェノールＧ型エポキシ樹脂、ビスフェノールＭ型エポキシ樹脂、ビスフェノールＳ型エポキシ樹脂、ビスフェノールＰ型エポキシ樹脂、ビスフェノールＰＨ型エポキシ樹脂、ビスフェノールＴＭＣ型エポキシ樹脂、ビスフェノールＺ型エポキシ樹脂、ビスフェノールＳ型エポキシ樹脂（ヘキサンジオールビスフェノールＳジグリシジルエーテル等）、ノボラックフェノール型エポキシ樹脂、ビフェニル型エポキシ樹脂、ナフタレン型エポキシ樹脂、ジシクロペンタジエン型エポキシ樹脂、ビキシレノール型エポキシ樹脂（ビキシレノールジグリシジルエーテル等）、水添ビスフェノールＡ型エポキシ樹脂（水添ビスフェノールＡグリシジルエーテル等）、これら樹脂の二塩基酸変性ジグリシジルエーテル型エポキシ樹脂、脂肪族エポキシ樹脂などが挙げられる。
【００２５】
エポキシ樹脂の含有量は、吸水率の低い硬化物を得やすい観点から、硬化性樹脂の全質量を基準として、５０質量％以上が好ましく、８０質量％以上がより好ましく、９０質量％以上が更に好ましい。エポキシ樹脂の含有量は、硬化性樹脂の全質量を基準として１００質量％であってもよい。
【００２６】
硬化性樹脂の含有量は、低粘度で樹脂組成物の充填作業性に優れる樹脂組成物を得やすい観点から、樹脂組成物の全質量（溶剤の質量を除く）を基準として、１０質量％以上が好ましく、１５質量％以上がより好ましく、２０質量％以上が更に好ましい。硬化性樹脂の含有量は、吸水率の低い硬化物を得やすい観点から、樹脂組成物の全質量（溶剤の質量を除く）を基準として、６０質量％以下が好ましく、５０質量％以下がより好ましく、４０質量％以下が更に好ましく、３０質量％以下が特に好ましい。これらの観点から、硬化性樹脂の含有量は、１０〜６０質量％が好ましい。
【００２７】
硬化剤としては、グリシジル基と反応する官能基を１分子中に２個以上有する化合物を用いることができる。硬化剤としては、フェノール樹脂、酸無水物等が挙げられる。
【００２８】
フェノール樹脂としては、１分子中に２個以上のフェノール性水酸基を有する樹脂を用いることができる。フェノール樹脂としては、フェノール類及び／又はナフトール類とアルデヒド類とを酸性触媒下で縮合又は共縮合させて得られる樹脂、ビフェニル骨格型フェノール樹脂、パラキシリレン変性フェノール樹脂、メタキシリレン・パラキシリレン変性フェノール樹脂、メラミン変性フェノール樹脂、テルペン変性フェノール樹脂、ジシクロペンタジエン変性フェノール樹脂、シクロペンタジエン変性フェノール樹脂、多環芳香環変性フェノール樹脂、キシリレン変性ナフトール樹脂等が挙げられる。フェノール類としては、フェノール、クレゾール、キシレノール、レゾルシノール、カテコール、ビスフェノールＡ、ビスフェノールＦ等が挙げられる。ナフトール類としては、α−ナフトール、β−ナフトール、ジヒドロキシナフタレン等が挙げられる。アルデヒド類としては、ホルムアルデヒド、アセトアルデヒド、プロピオンアルデヒド、ベンズアルデヒド、サリチルアルデヒド等が挙げられる。
【００２９】
酸無水物としては、メチルテトラヒドロ無水フタル酸、メチルヘキサヒドロ無水フタル酸、無水フタル酸、ヘキサヒドロ無水フタル酸、エンドメチレンテトラヒドロ無水フタル酸、ドデセニル無水コハク酸、オクテニル無水コハク酸等が挙げられる。
【００３０】
硬化剤の含有量は、硬化性樹脂の硬化性に優れる観点から、樹脂組成物の全質量（有機溶剤等の溶剤を除く）を基準として、１０〜５５質量％が好ましく、１２〜４０質量％がより好ましく、１５〜３０質量％が更に好ましい。
【００３１】
硬化性成分は、硬化促進剤を含んでいてもよい。硬化促進剤としては、４級アンモニウム塩、アミン系の硬化促進剤、リン系の硬化促進剤等が挙げられる。アミン系の硬化促進剤としては、イミダゾール化合物、脂肪族アミン、芳香族アミン、変性アミン、ポリアミド樹脂等が挙げられる。リン系の硬化促進剤としては、ホスフィンオキサイド、ホスホニウム塩、ダイホスフィン等が挙げられる。
【００３２】
（難燃剤）
（ホスファゼン化合物）
ホスファゼン化合物は、リン原子と窒素原子とが二重結合で結合した構造を有する化合物であり、難燃剤としての機能を有する。ホスファゼン化合物としては、下記一般式（１）で表される環状又は鎖状ホスファゼン化合物、上記環状又は鎖状ホスファゼン化合物が重合されたホスファゼン重合体、及び、上記環状及び／又は鎖状ホスファゼン化合物とエポキシ化合物、フェノール化合物、アミン化合物及び酸無水物から選ばれる少なくとも１種の化合物との反応物、等が挙げられる。ホスファゼン化合物は、１種を単独で又は２種以上を組み合わせて用いることができる。
【００３３】
【化１】
2019083251.tif 000003
【００３４】
式（１）中、Ｒ１及びＲ２は各々独立に、炭素数１〜１８のアルキル基、炭素数５〜８のシクロアルキル基、炭素数６〜１４のアリール基、炭素数７〜１８のアルキルアリール基、炭素数２〜１８のアルケニル基、炭素数８〜１８のアルケニルアリール基、アミノ基置換フェニル基、アミノアルキル基置換フェニル基（置換されるアミノアルキル基の炭素数は１〜６である）、ヒドロキシ基置換フェニル基、ヒドロキシアルキル基置換フェニル基（置換されるヒドロキシアルキル基の炭素数は１〜６である）、グリシジルオキシ基置換フェニル基、グリシジルオキシアルキル基置換フェニル基（置換されるグリシジルオキシアルキル基の炭素数は４〜９である）、シアノ基置換フェニル基、シアノアルキル基置換フェニル基（置換されるシアノアルキル基の炭素数は２〜７である）を示す。また、ｎは３〜１００００の整数を示す。なお、複数存在するＲ１は互いに同一でも異なっていてもよく、複数存在するＲ２は互いに同一でも異なっていてもよい。
【００３５】
上記一般式（１）において、Ｒ１及びＲ２の一方又は両方は、フェニル基を含む基であることが好ましく、両方がフェニル基を含む基であることがより好ましい。この場合、ホスファゼン化合物は、リン原子の周囲をフェノキシ基が保護した分子構造を有することとなり、他のリン系難燃剤と比べて優れた耐湿性を得ることができる。
【００３６】
上記一般式（１）において、Ｒ１及びＲ２で示される置換基として選択し得るアミノ基置換フェニル基とは、ベンゼン環上の任意の炭素原子にアミノ基が１〜５個置換しているものをいう。アミノアルキル基置換フェニル基、ヒドロキシ基置換フェニル基、ヒドロキシアルキル基置換フェニル基、グリシジルオキシ基置換フェニル基、グリシジルオキシアルキル基置換フェニル基、シアノ基置換フェニル基、シアノアルキル基置換フェニル基についても同様である。ベンゼン環の任意の炭素原子にこれらの反応性官能基が置換した構造を有するホスファゼン化合物を用いた場合、封止部の耐クラック性、耐熱性等の物性が向上しやすいため好ましい。また、ベンゼン環の任意の炭素原子にメチル基が置換した構造（アルキルアリール基）を有するホスファゼン化合物は、常温で液状であり、樹脂組成物の含浸性が向上しやすいため好ましい。
【００３７】
ホスファゼン化合物のより具体的な例としては、ヘキサフェノキシシクロトリホスファゼン；ヘキサ（メチルフェノキシ）シクロトリホスファゼン、メチルフェノキシ基とフェノキシ基とが混合置換したシクロトリホスファゼン、メチルフェノキシ基とフェノキシ基とが混合置換したシクロホスファゼン混合物（一般式（１）のｎが３〜１５の混合物）、メチルフェノキシ基とフェノキシ基とが混合置換した線状ホスファゼン混合物（一般式（１）のｎが平均３０００の混合物）等のメチル基を有するホスファゼン化合物；ヘキサ（アミノフェノキシ）シクロトリホスファゼン、ヘキサ（アミノアルキルフェノキシ）シクロトリホスファゼン（例えば、ヘキサ（アミノエチルフェノキシ）シクロトリホスファゼン等）、アミノフェノキシ基及び／又はアミノアルキルフェノキシ基とフェノキシ基とが混合置換したシクロトリホスファゼン、アミノフェノキシ基及び／又はアミノアルキルフェノキシ基とフェノキシ基とが混合置換したシクロホスファゼン混合物（一般式（１）のｎが３〜１５の混合物）、アミノフェノキシ基及び／又はアミノアルキルフェノキシ基とフェノキシ基とが混合置換した線状ホスファゼン混合物（一般式（１）のｎが平均３０００の混合物）等のアミノ基を有するホスファゼン化合物；ヘキサ（ヒドロキシフェノキシ）シクロトリホスファゼン、ヘキサ（ヒドロキシアルキルフェノキシ）シクロトリホスファゼン（例えば、ヘキサ（ヒドロキシエチルフェノキシ）シクロトリホスファゼン等）、ヒドロキシフェノキシ基及び／又はヒドロキシアルキルフェノキシ基とフェノキシ基とが混合置換したシクロトリホスファゼン、ヒドロキシフェノキシ基及び／又はヒドロキシアルキルフェノキシ基とフェノキシ基とが混合置換したシクロホスファゼン混合物（一般式（１）のｎが３〜１５の混合物）、ヒドロキシフェノキシ基及び／又はヒドロキシアルキルフェノキシ基とフェノキシ基とが混合置換した線状ホスファゼン混合物（一般式（１）のｎが平均３０００の混合物）等のヒドロキシ基を有するホスファゼン化合物；ヘキサ（グリシジルオキシフェノキシ）シクロトリホスファゼン、ヘキサ（グリシジルオキシアルキルフェノキシ）シクロトリホスファゼン（例えば、ヘキサ（グリシジルオキシエチルフェノキシ）シクロトリホスファゼン等）、グリシジルオキシフェノキシ基及び／又はグリシジルオキシアルキルフェノキシ基とフェノキシ基とが混合置換したシクロトリホスファゼン、グリシジルオキシフェノキシ基及び／又はグリシジルオキシアルキルフェノキシ基とフェノキシ基とが混合置換したシクロホスファゼン混合物（一般式（１）のｎが３〜１５の混合物）、グリシジルオキシフェノキシ基及び／又はグリシジルオキシアルキルフェノキシ基とフェノキシ基とが混合置換した線状ホスファゼン混合物（一般式（１）のｎが平均３０００の混合物）等のグリシジル基を有するホスファゼン化合物；ヘキサ（シアノフェノキシ）シクロトリホスファゼン、ヘキサ（シアノアルキルフェノキシ）シクロトリホスファゼン（例えば、ヘキサ（シアノエチルフェノキシ）シクロトリホスファゼン等）、シアノフェノキシ基及び／又はシアノアルキルフェノキシ基とフェノキシ基とが混合置換したシクロトリホスファゼン、シアノフェノキシ基及び／又はシアノアルキルフェノキシ基とフェノキシ基とが混合置換したシクロホスファゼン混合物（一般式（１）のｎが３〜１５の混合物）、シアノフェノキシ基及び／又はシアノアルキルフェノキシ基とフェノキシ基とが混合置換した線状ホスファゼン混合物（一般式（１）のｎが平均３０００の混合物）等のシアノ基を有するホスファゼン化合物；上記ホスファゼン化合物が重合されたホスファゼン重合体；上記ホスファゼン化合物とエポキシ化合物、フェノール化合物、アミン化合物及び酸無水物から選ばれる少なくとも１種の化合物との反応物；などが挙げられる。
【００３８】
本実施形態の樹脂組成物において用いられるホスファゼン化合物は、含浸性と難燃性とをより高水準で両立させることができると共に、吸水率の低い硬化物を得やすい観点から、リン原子と窒素原子とが二重結合で交互に結合した環状構造を有するシクロホスファゼン化合物を含むことが好ましい。シクロホスファゼン化合物は、一般式（１）中のｎが３〜６の整数であるものが好ましい。シクロホスファゼン化合物は、市販品として入手可能であり、例えばＦＰ−１００、ＦＰ−１１０、ＦＰ−３９０、ＦＰ−３００Ｂ（以上、株式会社伏見製薬所製、商品名）、ＳＰＳ−１００、ＳＰＢ−１００、ＳＰＥ−１００、ＳＰＨ−１００、ＳＰＢ−１００Ｌ（以上、大塚化学株式会社製、商品名）等が挙げられる。
【００３９】
本実施形態の樹脂組成物において、ホスファゼン化合物の含有量は、樹脂組成物の全質量（有機溶剤等の溶剤を除く）を基準として１．０〜２０．０質量％であることが好ましく、２．０〜１５．０質量％であることがより好ましく、３．０〜１０．０質量％であることが更に好ましく、４．０〜８．０質量％であることが更に好ましい。この含有量が１．０質量％以上であると、難燃性と含浸性とをより高水準で両立しやすく、２０．０質量％以下であると、封止部の剛性、耐クラック性、耐熱性等の物性を良好なものとしやすい。
【００４０】
本実施形態の樹脂組成物において、熱硬化性成分及び難燃剤（後述する他の難燃剤も含む）の全質量を基準としたリンの含有量は、１．０〜５．０質量％であることが好ましく、１．３〜４．０質量％であることがより好ましく、１．５〜３．０質量％であることが更に好ましい。この含有量が１．０質量％以上であると、より優れた難燃性が得られやすく、５．０質量％以下であると、封止部の剛性、耐クラック性、耐熱性等の物性を良好なものとしやすい。
【００４１】
（その他の難燃剤）
本実施形態の樹脂組成物は、本発明の効果を損なわない範囲で、ホスファゼン化合物以外の他の難燃剤を含有していてもよい。他の難燃剤としては、ハロゲン原子、アンチモン原子、窒素原子又はリン原子を含む公知の有機化合物又は無機化合物、アセナフチレン等が挙げられる。他の難燃剤は、１種を単独で用いても２種以上を組み合わせて用いてもよい。
【００４２】
本実施形態の樹脂組成物において、リン原子を含むリン系難燃剤全量を基準とした上記ホスファゼン化合物の含有量は、難燃性と含浸性及び耐湿性とをより高水準で両立する観点から、５０質量％以上であることが好ましく、７０質量％以上であることがより好ましく、９０質量％以上であることが更に好ましい。また、リン系難燃剤としてホスファゼン化合物のみを用いてもよい。
【００４３】
本実施形態の樹脂組成物において、難燃剤全量を基準とした上記ホスファゼン化合物の含有量は、難燃性と含浸性とをより高水準で両立する観点から、２０質量％以上であることが好ましく、５０質量％以上であることがより好ましい。また、難燃剤としてホスファゼン化合物のみを用いてもよい。
【００４４】
（その他の添加剤）
本実施形態に係る樹脂組成物は、上述した硬化性成分及び難燃剤とは異なる添加剤を含有することができる。添加剤としては、フィラー、消泡剤、カップリング剤、反応希釈剤、可撓性付与剤、顔料、着色剤、溶剤等が挙げられる。
【００４５】
フィラーの構成材料としては、シリカ、水酸化アルミニウム、水酸化マグネシウム、ウォラストナイト、アエロジル、アルミナ、炭酸カルシウム、珪酸カルシウム、マイカ、タルク、クレー、チタンホワイト、窒化珪素、炭化珪素、黒鉛、メラミンシアヌレート等が挙げられる。シリカとしては、結晶シリカ、溶融シリカ等が挙げられる。フィラーは、吸水率の低い硬化物を得やすい観点から、シリカ及び水酸化アルミニウムからなる群より選ばれる少なくとも一種を含むことが好ましく、シリカを含むことがより好ましい。
【００４６】
なお、水酸化アルミニウム及び水酸化マグネシウム等の金属水酸化物、並びに、メラミンシアヌレートなどの上記フィラーの一部の材料は、難燃剤としての機能を有する場合があるが、本明細書においてはフィラーに分類する。これらの難燃剤としての機能を有するフィラーは、難燃性向上の観点から好ましい。
【００４７】
フィラーの粒径は、樹脂組成物の粘度の過剰な上昇が抑制されて樹脂組成物の取り扱いが容易である（作業性を確保しやすい）観点から、２μｍ以上が好ましく、３μｍ以上がより好ましく、５μｍ以上が更に好ましく、１０μｍ以上が特に好ましい。フィラーの粒径は、微細な隙間への含浸性に優れる樹脂組成物を得やすい観点から、３０μｍ以下が好ましく、２０μｍ以下がより好ましく、１５μｍ以下が更に好ましい。これらの観点から、フィラーの粒径は、２〜３０μｍが好ましい。フィラーの粒径は、レーザー回折粒度分布計（例えば、株式会社堀場製作所製、商品名：ＬＡ９２０）により測定することができる。フィラーの平均粒径についても、これらの各範囲であることが好ましい。
【００４８】
フィラーの含有量は、樹脂組成物の全質量（有機溶剤等の溶剤を除く）を基準として下記の範囲が好ましい。フィラーの含有量は、硬化物の優れた強度が得られやすい観点、及び、硬化物の透湿性が低く、硬化物により素子を封止した際に素子の劣化を防ぎやすい観点から、３０質量％以上が好ましく、４０質量％以上がより好ましく、５０質量％以上が更に好ましい。フィラーの含有量は、樹脂組成物の粘度の過剰な上昇が抑制されて樹脂組成物の取り扱いが容易である（作業性を確保しやすい）観点から、８０質量％以下が好ましく、７０質量％以下がより好ましく、６０質量％以下が更に好ましい。これらの観点から、フィラーの含有量は、３０〜８０質量％が好ましい。
【００４９】
（粘度）
Ｂ型粘度計を用いて４０℃、６０ｒｐｍの条件で測定した場合の樹脂組成物の粘度は、樹脂組成物を注型する際に樹脂組成物の充填作業性に更に優れる観点から、８．０Ｐａ・ｓ以下が好ましく、７．０Ｐａ・ｓ以下がより好ましく、５．０Ｐａ・ｓ以下が更に好ましく、３．０Ｐａ・ｓ以下が特に好ましく、２．０Ｐａ・ｓ以下が極めて好ましい。上記粘度は、例えば、１．０Ｐａ・ｓ以上であってよい。
【００５０】
＜フィルムコンデンサ＞
本実施形態に係るフィルムコンデンサは、フィルムコンデンサ素子と、上記フィルムコンデンサ素子を封止する封止部と、を備え、上記封止部が、本実施形態に係る樹脂組成物又はその硬化物を含む。
【００５１】
図１は、本発明の一実施形態に係るフィルムコンデンサを示す斜視図である。図２は、本発明の一実施形態に係るフィルムコンデンサを示す端面図である。図２の（ａ）は、図１のＩＩａ−ＩＩａ線に沿った端面図である。図２の（ｂ）は、図１のＩＩｂ−ＩＩｂ線に沿った端面図である。
【００５２】
図１及び図２に示すフィルムコンデンサ１００は、ケース型フィルムコンデンサである。フィルムコンデンサ１００は、フィルムコンデンサ素子（フィルムコンデンサ巻回素子）１０と、フィルムコンデンサ素子１０を収容する素子収容空間２０ａを有する有底の外装ケース（ケース）２０と、素子収容空間２０ａ内においてフィルムコンデンサ素子１０を封止する封止部３０と、を備える。封止部３０は、本実施形態に係る樹脂組成物の硬化物を含む。
【００５３】
フィルムコンデンサ素子１０は、例えば、巻回体１２と、メタリコン電極１４と、リード線１６と、を有している。フィルムコンデンサ素子１０の製造方法は、例えば、樹脂フィルムに金属蒸着して得られる部材（金属化フィルム）を巻き回して巻回体１２を得る工程と、樹脂フィルムの巻回方向に直行する方向における巻回体１２の両端面に金属（メタリコン材）を蒸着（メタリコン処理）してメタリコン電極１４を得る工程と、メタリコン電極１４にリード線１６を接続する工程と、を備える。樹脂フィルムとしては、ポリエチレンテレフタレート（ＰＥＴ）フィルム、ポリプロピレン（ＰＰ）フィルム等が挙げられる。金属蒸着の金属としては、アルミニウム、亜鉛等が挙げられる。巻回体１２は、例えば、略楕円形状の断面を有する筒状体である。メタリコン電極１４は、巻回体１２の両端面のそれぞれの全面に形成することができる。メタリコン電極１４の金属としては、亜鉛、錫、アルミニウム等が挙げられる。リード線１６は、例えば、巻回体１２の両端面のそれぞれに２本ずつ配置されており、２本のリード線１６は、両端面のそれぞれにおいて、端面の長手方向に互いに離れて配置されている。リード線１６は、例えば、はんだによりメタリコン電極１４に接続されている。
【００５４】
外装ケース２０は、例えば、直方体形状を有しており、直方体形状の素子収容空間２０ａを内部に有している。外装ケース２０の上部には、素子収容空間２０ａと連通する開口部が形成されている。外装ケース２０は、例えばポリフェニレンスルファイド（ＰＰＳ）、ポリブチレンテレフタレート（ＰＢＴ）等によって形成されている。フィルムコンデンサ素子１０のリード線１６は、外装ケース２０の開口部の開口方向に伸びており、リード線１６の先端側の部分は、素子収容空間２０ａの外に突出している。
【００５５】
封止部３０は、例えば、フィルムコンデンサ素子１０の巻回体１２の全体が覆われるように（外部に露出しないように）外装ケース２０の素子収容空間２０ａ内に充填されている。封止部３０内において、フィルムコンデンサ素子１０と外装ケース２０の底面との間には封止部３０が介在しており、フィルムコンデンサ素子１０は外装ケース２０の底面から離れて配置されている。封止部３０内において、フィルムコンデンサ素子１０と外装ケース２０の側壁との間には封止部３０が介在しており、フィルムコンデンサ素子１０は外装ケース２０の側壁から離れて配置されている。これらのようにフィルムコンデンサ素子１０と外装ケース２０との間に封止部３０が介在している場合、フィルムコンデンサ素子１０が封止部３０に充分に保護されやすいため、フィルムコンデンサを長寿命化させやすい。
【００５６】
＜フィルムコンデンサの製造方法＞
本実施形態に係るフィルムコンデンサの製造方法においては、本実施形態に係る樹脂組成物を注型して、フィルムコンデンサ素子を封止する封止部を備えたフィルムコンデンサを得る。本実施形態に係るフィルムコンデンサの製造方法は、例えば、硬化性の封止材として、本実施形態に係る樹脂組成物を外装ケース（ケース）の素子収容空間に供給する樹脂供給工程と、樹脂組成物を硬化する硬化工程と、をこの順に備えている。成形方法としては、真空注型、射出成形、インサート成形、押出成形、トランスファー成形等が挙げられる。
【００５７】
樹脂供給工程においては、樹脂組成物を最小幅が３ｍｍ以下の注入口を有する空間（素子収容空間）に注入する工程を有する。図２の（ａ）及び（ｂ）においては、注入口２０ｂは、フィルムコンデンサ素子１０と外装ケース２０の側壁との間の空隙となる。注入口２０ｂは、外装ケース２０内にフィルムコンデンサ素子１０を配置した状態で樹脂組成物を素子収容空間２０ａに注入する際に樹脂組成物が通過する注入経路である。注入口２０ｂの幅は、フィルムコンデンサ素子１０の所定の部位と当該部位と対向する外装ケース２０の側壁との最短距離を意味し、注入口２０ｂの最小幅は、上記幅の最小値を意味する。但し、フィルムコンデンサ素子１０と外装ケース２０の側壁とが接している部位は、注入口２０ｂには該当せず、よって、注入口２０ｂの最小幅は０ｍｍより大きい。例えば、注入口２０ｂの最小幅は、図２の（ａ）に示すフィルムコンデンサ素子１０の長手方向に垂直な断面におけるフィルムコンデンサ素子１０と外装ケース２０の側壁との間の幅Ｗ１、及び、図２の（ｂ）に示すフィルムコンデンサ素子１０の長手方向に沿った断面におけるフィルムコンデンサ素子１０と外装ケース２０の側壁との間の幅Ｗ２のうち、小さい方の幅である。上記幅Ｗ１及びＷ２のうち、少なくとも一方が３ｍｍ以下であればよいが、両方が３ｍｍ以下であってもよい。注入口２０ｂの最小幅は、フィルムコンデンサ素子１０のリード線１６と外装ケース２０の側壁との間の幅であってもよいが、リード線１６を除いたフィルムコンデンサ素子１０と外装ケース２０の側壁との間の最小幅が３ｍｍ以下であることが好ましい。また、フィルムコンデンサ素子１０と外装ケース２０の側壁との間の幅の全てが３ｍｍ以下であってもよい。本実施形態の樹脂組成物を用いることにより、このような幅の狭い注入口を介して樹脂組成物を注入する場合であっても、優れた含浸性を得ることができる。
【００５８】
樹脂供給工程は、例えば、真空下、温度２０〜９０℃の条件で行うことができる。樹脂供給工程では、例えば、樹脂組成物の供給に伴い、浮力によってフィルムコンデンサ素子が樹脂組成物の液面に浮き上がることにより、フィルムコンデンサ素子と外装ケースの底面との間に樹脂組成物が介在してもよい。
【００５９】
硬化工程では、素子収容空間内に供給された樹脂組成物を硬化して硬化物を得る。硬化工程では、例えば、熱硬化性の樹脂組成物を加熱して硬化物を得る。樹脂組成物の硬化温度は、１１０℃以下であることが好ましい。硬化工程は、例えば、８５〜１０５℃、３〜８時間の条件で行うことができる。複数の条件を組み合わせてもよく、一の温度で加熱した後に他の温度（例えば、上記一の温度よりも高温）で加熱してもよい。
【００６０】
本実施形態に係るフィルムコンデンサの製造方法では、樹脂供給工程と硬化工程とを繰り返し行ってもよい。例えば、フィルムコンデンサ素子の巻回体の底部が浸漬されるまで樹脂組成物を素子収容空間内に供給した後に樹脂組成物を硬化させ、さらに、樹脂組成物を素子収容空間内に供給した後に樹脂組成物を硬化させてもよい。すなわち、フィルムコンデンサ素子の巻回体の全体が覆われるまで、樹脂組成物の供給及び硬化は複数回行われてもよい。フィルムコンデンサ素子の巻回体の底部が浸漬されるまで樹脂組成物を素子収容空間内に供給した後に樹脂組成物を硬化させることにより、その後の樹脂組成物の供給の際に、浮力によってフィルムコンデンサ素子が樹脂組成物の液面に浮き上がることを抑制することができる。樹脂供給工程と硬化工程とを繰り返し行う場合、１回以上の樹脂供給工程において、注入口の最小幅が３ｍｍ以下となっている。
【００６１】
本実施形態に係るフィルムコンデンサの製造方法は、樹脂供給工程の前に、フィルムコンデンサ素子を素子収容空間内に配置する素子配置工程を備えていてもよい。また、本実施形態に係るフィルムコンデンサの製造方法では、素子収容空間内に樹脂組成物を供給した後にフィルムコンデンサ素子を素子収容空間内に配置してもよい。
【００６２】
図３は、本実施形態に係るフィルムコンデンサの製造方法を示す斜視図である。まず、図３の（ａ）に示すように、素子配置工程において、フィルムコンデンサ素子１０を外装ケース２０の素子収容空間２０ａ内に配置する。次に、図３の（ｂ）に示すように、樹脂供給工程において、硬化性の封止材として樹脂組成物３０ａを素子収容空間２０ａ内に供給する。これにより、図３の（ｃ）に示すように、樹脂組成物３０ａが素子収容空間２０ａ内に充填される。そして、硬化工程において、素子収容空間２０ａ内の樹脂組成物３０ａを硬化して硬化物を得ることにより、図１及び図２に示すフィルムコンデンサ１００を得ることができる。
【００６３】
以上、本発明の実施形態について説明したが、本発明は上述の実施形態に限定されない。例えば、フィルムコンデンサにおいて、封止部に封止されるフィルムコンデンサ素子は、一つであってもよく、複数であってもよい。
【００６４】
フィルムコンデンサの封止部内において、フィルムコンデンサ素子と外装ケースの底面との間に封止部が介在することなく、フィルムコンデンサ素子が外装ケースの底面に接していてもよい。封止部内において、フィルムコンデンサ素子と外装ケースの側壁との間に封止部が介在することなく、フィルムコンデンサ素子が外装ケースの側壁に接していてもよい。
【００６５】
フィルムコンデンサ素子は、フィルムで形成されたフィルム本体（コンデンサ本体、フィルム素子本体）を有していればよく、特に限定されない。例えば、フィルムコンデンサ素子は、フィルムの巻回体（フィルムを巻き回して形成されたフィルム構造体）に代えて、フィルムの積層体（フィルムを積層して形成されたフィルム構造体）を有していてもよい。フィルム本体としては、金属化フィルムの巻回体又は積層体を用いることができる。
【実施例】
【００６６】
以下、実施例及び比較例に基づいて本発明をより具体的に説明するが、本発明は以下の実施例に限定されるものではない。
【００６７】
［実施例１〜５及び比較例１〜４］
＜樹脂組成物の調製＞
表１に示す下記成分を、同表に示す配合量（単位：質量部）で混合することにより樹脂組成物を調製した。
【００６８】
（熱硬化性樹脂）
Ｒ−１３９Ｓ：ビスフェノールＡ型エポキシ樹脂、三井化学株式会社製、商品名：エポミックＲ−１３９Ｓ
ＪＥＲ８３４：ビスフェノールＡ型エポキシ樹脂、三菱ケミカル株式会社製、商品名：ＪＥＲ８３４
【００６９】
（硬化剤）
酸無水物：３ｏｒ４−メチル−１，２，３，６−テトラヒドロ無水フタル酸、日立化成株式会社社製、商品名：ＨＮ−２０００
（硬化促進剤）
塩化ベンザルコニウム：日油株式会社製、商品名：Ｍ２−１００Ｒ
【００７０】
（フィラー）
結晶シリカ：フミテック株式会社製、商品名：ＨＣ−１５、平均粒径：１２．８μｍ
結晶シリカ：シベルコ・ジャパン株式会社製、商品名：ＣＡ００４０、平均粒径：３．６５μｍ
水酸化アルミニウム：日本軽金属株式会社製、商品名：ＡＬ−Ｂ１４３、平均粒径：５μｍ
【００７１】
（難燃剤）
ヘキサフェノキシシクロトリホスファゼン：大塚化学株式会社製、商品名：ＳＰＢ−１００、リン含有量：１３．４質量％
ヒドロキシフェノキシ基とフェノキシ基とが混合置換したシクロトリホスファゼン：大塚化学株式会社製、商品名：ＳＰＨ−１００、リン含有量：１２．５質量％
メチルフェノキシ基とフェノキシ基とが混合置換したシクロトリホスファゼン（液状）：大塚化学株式会社製、商品名：ＳＰＢ−１００Ｌ、リン含有量：１２．８質量％
リン酸エステル：株式会社ＡＤＥＫＡ製、商品名：ＦＰ−２５００Ｓ、リン含有量：１８．５質量％（１６〜２１質量％）
ポリリン酸アンモニウム：クラリアントケミカルズ株式会社製、商品名：Ｅｘｏｌｉｔ  ＡＰ４６２、リン含有量：３０質量％（２９〜３１質量％）
【００７２】
（その他の添加剤）
消泡剤：シリコーン系消泡剤、信越化学工業株式会社製、商品名：ＫＳ−６０３
カップリング剤：エポキシ基含有シランカップリング剤、ダウコーニング社製、商品名：ＯＦＳ−６０４０
着色剤：カーボンブラック、三菱ケミカル株式会社製、商品名：ＭＡ１００
【００７３】
＜リン含有量＞
難燃剤のリン含有量、及び、その配合量に基づき、熱硬化性成分（熱硬化性樹脂及び硬化剤）及び難燃剤の全質量を基準としたリン含有量を算出した。結果を表１に示す。
【００７４】
＜物性測定＞
上記樹脂組成物を用いて下記の物性測定を行った。物性測定は、上述の硬化剤と他成分とを混合した後、速やかに行った。物性測定の結果を表１に示す。
【００７５】
（吸水率）
直径６０ｍｍのアルミニウムシャーレ内に上記樹脂組成物を２０ｇ注入した。次に、上記樹脂組成物を１０５℃で８時間熱硬化させて硬化物を得た後、上記硬化物の質量を測定した。続いて、１２１℃、１００％ＲＨ、２ａｔｍの条件で上記硬化物に３７時間吸水させた後、上記硬化物の質量を測定した。下記式により硬化物の吸水率を算出した。
吸水率（質量％）＝（吸水後の質量−吸水前の質量）／吸水前の質量
【００７６】
（粘度）
Ｂ型回転粘度計（ＴＯＫＩＭＥＣ社製、商品名：ＢＬ）を用いて、温度４０℃、回転数６０ｒｐｍ（６０回転）の条件における上記樹脂組成物の粘度を測定した。温度は、恒温槽（ヤマト科学株式会社製、商品名：ＢＦ６００）を用いて調整した。
【００７７】
（難燃性）
上記樹脂組成物を１０５℃で８時間熱硬化させて硬化物を得た後、縦１２５ｍｍ×横１３．０ｍｍ、厚み５ｍｍの直方体形状に硬化物を加工して試験片を得た。上記試験片を用いて、ＵＬ９４Ｖの試験方法に従い難燃性を評価した。ＵＬ９４Ｖの判定基準に従い、下部接炎について「Ｖ−０」、「Ｖ−１」、「Ｖ−２」、「Ｖ−ＮＯＴ」の４段階で判定した。「Ｖ−０」が最も難燃性が高く、「Ｖ−１」、「Ｖ−２」及び「Ｖ−ＮＯＴ」の順に難燃性が低下する。
【００７８】
（含浸性）
上記樹脂組成物の微細な隙間への含浸性を、以下の試験方法で評価した。まず、ガラスビーズ（平均粒径：５０〜８０μｍ）をφ１５ｍｍのポリエチレン製の試験管に充填し、その上に、充分に脱泡した樹脂組成物を注入した。ガラスビーズは試験管の底部から２０ｍｍの高さまで充填し、その上に樹脂組成物を２０ｍｍの高さで注入した。次いで、１０ｍｍＨｇ（１．３ｋＰａ）で１０分間減圧した後、常圧下、７０℃で２時間、９０℃で１時間、１１０℃で０．５時間、及び、１４５℃で２時間の条件で樹脂組成物を熱硬化させた。熱硬化後、樹脂組成物の硬化物で封止されていないガラスビーズの質量をＷＢとし、はじめに試験管に充填したガラスビーズの全質量をＷＡとして、含浸率（％）を下記式（Ｉ）により算出した。
含浸率＝｛１−（ＷＢ／ＷＡ）｝×１００      （Ｉ）
算出した含浸率に基づき、以下の基準に基づき、含浸性を評価した。結果を表１に示す。
〇：含浸率が２０％以上
△：含浸率が１０％以上２０％未満
×：含浸率が１０％未満
試験管に充填されたガラスビーズ間の隙間はマイクロレベルで極めて狭いため、上記含浸性の評価結果が良好（評価結果が「〇」）であれば、フィルムコンデンサにおける注入口の最小幅が３ｍｍ以下の注型に用いた場合でも、樹脂組成物の含浸性が良好であると判断することができる。
【００７９】
【表１】
2019083251.tif 000004
【符号の説明】
【００８０】
１０…フィルムコンデンサ素子、１２…巻回体、１４…メタリコン電極、１６…リード線、２０…外装ケース、２０ａ…素子収容空間、２０ｂ…注入口、３０…封止部、３０ａ…樹脂組成物、１００…フィルムコンデンサ。
【図１】
2019083251.tif 000005
【図２】
2019083251.tif 000006
【図３】
2019083251.tif 000007